СИНТЕТИЧЕСКИЙ ЛАТЕКС И СПОСОБ ЕГО ПОЛУЧЕНИЯ

1. Синтетический латекс для защитных покрытий строительных конструкций на основе полимера, диспергированного в воде, включающий эмульгатор, отличающийся тем, что в качестве основы используется дисперсия полисульфидного полимера, полученная поликонденсацией полисульфида натрия с органическими хлорсодержащими мономерами при мольном соотношении 1,07:1,00, соответственно, в присутствии эмульгатора, содержащий:
дисперсных частиц - 40-60%,
вода - остальное.
2. Синтетический латекс по п.1, отличающийся тем, что в качестве органических хлорсодержащих мономеров используется шихта, содержащая либо смесь 1,2-дихлорэтанаи 1,2-дихлорпропана в соотношении мас.ч. 1:1;
или смесь 1,2-дихлорэтана и 2,2'-дихлордиэтилформаля в соотношении мас.ч. 1,0:2,5;
или смесь 2,2'-дихлордиэтилформаля и 1,2,3-трихлорпропана в соотношении мас.ч. 100:1.
3. Синтетический латекс по п.1, отличающийся тем, что в качестве эмульгатора используется, например, динатриевая соль нафталинсульфокислоты, в количестве 0,5% к общей массе мономеров.
4. Синтетический латекс по п.1, отличающийся тем, что в него может быть введен фунгицид, например полигексаметиленгуанидин гидрохлорид, в количестве 1% к общей массе мономеров.
5. Способ получения синтетического латекса, включающий стадию поликонденсации водного раствора полисульфида натрия с мономерами в присутствии диспергатора и отмывку дисперсии водой с декантацией избытка полисульфида натрия и других солей, отличающийся тем, что синтетический латекс получают за две стадии поликонденсации, причем вышеуказанную стадию поликонденсации выполняют первой и проводят в присутствии эмульгатора с последующим десульфидированием водно-дисперсной смеси раствором гидроксида натрия, затем проводят вторую поликонденсацию, по окончании которой производят отмывку дисперсии водой с декантацией избытка полисульфида натрия и других солей до нейтральной среды срН=7,0-7,5 и содержания дисперсных частиц 40-60% к общей массе.
6. Способ по п.5, отличающийся тем, что после отмывки дисперсии полисульфидного полимера водой от избытка полисульфида натрия и других солей в синтетический латекс при необходимости вводят фунгицид, например полигексаметиленгуанидин гидрохлорид, в количестве 1% к общей массе мономеров.